多層抄構造の白板紙の白層が、炭酸カルシウムを白層のパルプ量に対して3質量以上、10質量未満内添して構成されていることを特徴とする白板紙。白層に内添する炭酸カルシウムはBET比表面積6.0m2/g以上、10.0m2/g未満である軽質炭酸カルシウムであることを特徴とする請求項1記載の白板紙。請求項1又は2のいずれか一つに記載の白板紙に顔料として湿式重質炭酸カルシウムを主体とした塗料を塗布乾燥してえられたことを特徴とする白板紙。本発明は、表面の見た目の白色ムラを減少させた白板紙を提供することを課題とする。上記の課題を解決するために、本発明は以下の構成を採る。即ち、本発明は炭酸カルシウムを白層のパルプ量に対して3質量以上、10質量未満内添して構成された白層であることを特徴とする白板紙である。さらに、本発明においては、白層に内添する炭酸カルシウムがBET比表面積6.0m2/g以上、10.0m2/g未満であることが好ましい。さらに、本発明は、前記発明の白板紙の上に顔料として湿式重質炭酸カルシウムを主体とした塗料を塗布乾燥して得られる白板紙である。本発明であれば、印刷時に紙表面から紙粉が脱落する恐れが少なく、見た目の白色ムラのない白板紙が得られる。これにより、例えば白板紙の美粧性を向上させたり、顔料を主体とする塗被層を設けた白板紙を製造しても見た目の白色ムラを改善することができる。以下、本発明の実施の形態について、詳細に説明する。本発明の白板紙は、表層又は裏層としてバージンパルプや白色度の高い漂白古紙パルプを含有する白層、その内側に白層のパルプよりも白色度の低い古紙パルプを含有する白下層、更に内側に古紙パルプを含有する中層と呼ばれる多層の抄合わせで構成される。具体的には米坪50g/m2~110g/m2で白色度45~60の中層、米坪50g/m2~80g/m2で白色度55~75の白下層、米坪20g/m2~60g/m2で白色度70~85の白層で構成される。白板紙は本の表紙、紙器と用途が広く、そのため米坪は150g/m2~600g/m2と広範囲に及ぶ。白板紙の米坪を変更するには古紙の有効利用、製造コストの削減の観点から、主に中層の層数、米坪を変動させて対応すればよい。又、用途によっては表裏の白色度に差が無い白板紙や、表側の白色度は高いが裏側の白色度は低い白板紙等が要望され、通常、表側の白層米坪と裏側の白層米坪に差をつけたり、或いは表側と裏側への塗料塗被量を変える事で調整する。例えば、表側の白層米坪を25~45g/m2、裏側の白層米坪を20~30g/m2とすることができる。一方、白板紙の白色度や見た目の白色ムラは用途によって必要とされる度合いが異なる。美粧な紙器に利用される場合は白色度が高く、また、視感による白色ムラの少ない白板紙が必要とされる。白色度や見た目の白色ムラを調整するには主に白層の米坪を調整する事もできる。白層米坪を多くする事により白色度の向上、白色ムラの改善がなされるが、一方では古紙が有効に利用できずコストも削減できない。白層の役割として、米坪を維持したままで白色度が高く、白色ムラを目立たなくするために隠蔽性が高い事を望まれる。塗料を塗布する白板紙の場合において、最近では塗料を構成する顔料として高固形分化、ストリーク等の操業性改善やコスト改善を目指し、湿式重質炭酸カルシウムを多用する場合が多くなっている。従来のクレーを主体とした板紙塗料に比べて、湿式重質炭酸カルシウムを利用した塗料は白色度は高くなるものの隠蔽性が劣る傾向が有り、白板紙の白色ムラを改善する事がより一層望まれている。白色度を維持しながら紙の隠蔽性を高くするには、内添填料としてカオリン、タルク、炭酸カルシウム、チタン等を用いる事が知られている。カオリンは隠蔽性が高いものの白色度が炭酸カルシウムには及ばず、又、コストも割高である。タルクは白色度が炭酸カルシウムに及ばず隠蔽性も劣る。チタンは白色、隠蔽性に最も優れているが、抄紙ワイヤー上での歩留りが低い事と高価である難点がある。炭酸カルシウムは白色度、隠蔽性の点から割安で利用しやすい内添填料である。しかしながら、特に顔料としてクレーを主体とする塗料を塗布する従来の板紙の製造においては、板紙の白層に炭酸カルシウムを内添填料として利用する事は従来から行われていなかった。この理由として、前述したようにクレーを主顔料とした塗被層の隠蔽性が高いことから内添に炭酸カルシウムを使う必要性が低かった事、内添に炭酸カルシウムを使用すると従来からある酸性ロジンサイズではサイズ性が低下しやすい事、内添に炭酸カルシウムを使用すると歩留りが低下しやすい事などが挙げられる。特に、古紙を利用する中層の白水が黒ずんでいるためその影響を受けけやすく、白層に炭酸カルシウムを使用しても白色度の改善が得られないと考えられていた。本発明では白色度と隠蔽性に優れた性能を持つ炭酸カルシウムを白層に内添することで、白色度と白色ムラを改善するものである。本発明の白板紙は、白層に炭酸カルシウムの白層のパルプ量に対して3質量以上、10質量未満の内添を必須条件とする。炭酸カルシウムが白層のパルプ量に対して3質量未満である場合、炭酸カルシウムによる白色度の向上、隠蔽力の改善に乏しく、見た目の白色ムラを改善する事は出来ない。一方、炭酸カルシウムが白層のパルプ量に対して10質量以上内添される場合、白色度の向上、隠ぺい力の改善に伴い見た目の白色ムラは顕著に改善されるものの、印刷時に紙表面から紙粉が脱落する恐れがある。さらに本発明は、白層に内添する炭酸カルシウムがBET法による比表面積が6.0m2/g以上、10.0m2/g未満である軽質炭酸カルシウムであることが好ましい。炭酸カルシウムには石灰石を乾式又は湿式にて粉砕処理して得られる重質炭酸カルシウムと、石灰石をキルン等で一旦焼成して生石灰とし、次いで水に消和、炭酸ガスを吹き込んで炭酸化反応により合成される軽質炭酸カルシウムとに大別できる。重質炭酸カルシウムは白色度がタルク、カオリンクレーに比較して白色度が高く、見た目の白色ムラの改善もなされる。又、ワイヤー磨耗性が高い填料ではあるが、抄造速度の比較的遅い白板紙抄紙機においては内添に利用することも可能である。軽質炭酸カルシウムは重質炭酸カルシウムに比べて更に白色度及び隠蔽性が高く、ワイヤー磨耗性も低く内添に好適である。しかし、軽質炭酸カルシウムのBET比表面積6.0m2/g未満の場合は見た目の白色ムラを改善する効果が小さくなる傾向がある。BET比表面積10.0m2/g以上の軽質炭酸カルシウムは白色ムラの改善効果が著しいが、軽質炭酸カルシウムの粒径が細かくなり、紙層強度も低下する事から印刷時に紙表面から紙粉が脱落する恐れがある。本発明の白層で主に用いられる原料パルプは、特に限定されない。例えば、木材繊維、靭皮繊維、靭皮繊維等からなる天然パルプを主体とする広葉樹晒硫酸塩パルプL-BKPを主成分として使用すれば良い。これ以外の木材パルプの具体例として、針葉樹晒硫酸塩パルプN-BKP、針葉樹晒亜硫酸塩パルプN-BSP、広葉樹晒亜硫酸塩パルプL-BSP等がある。他に機械パルプGP、ケミサーモメカニカルパルプCTMP、脱墨パルプDIPも用途に応じて任意の割合で配合することができる。本発明においては、例えば、全パルプ中、広葉樹晒硫酸塩パルプL-BKPを70質量以上、例えば、75~98質量含むことができる。また、パルプのフリーネスカナダ標準濾水度、CSFは250~600ccに調整することが好ましい。白下層には白層のパルプよりも白色度の低い古紙パルプ、中層には更に白色度の低い古紙パルプが使用されるが、パルプのフリーネスは特に制限されない。また、特に填料添加についても紙層強度が低下しない範囲の添加であれば特に制限されるものではない。白層、白下層、中層には本発明の効果を損なわない範囲内で凝集助剤、紙力増強剤、色味付け染顔料、サイズ剤を使用できる。また、抄紙時の操業性を向上させるために歩留り向上剤、濾水向上剤、消泡剤を適宜用いる事ができる。これらは、本発明においては、例えば、白層のパルプ量に対して0.001~5質量添加することができる。具体的には、凝集助剤としては、硫酸バンドが挙げられ、本発明においては、例えば、白層のパルプ量に対して0.01~2質量添加することができる。紙力増強剤としては、ポリアクリルアマイドが挙げられ、本発明においては、例えば、白層のパルプ量に対して0.01~2質量添加することができる。サイズ剤としては、中性ロジンが挙げられ、例えば、白層のパルプ量に対して0.01~2質量添加することができる。白層、白下層、中層がそれぞれ抄紙され、そして、抄合わせされて白板紙が製造される。この白板紙には印刷適性の付与等の目的で顔料塗工層が設けられる場合もある。顔料塗工層は顔料と接着剤からなる塗料を塗被乾燥する事により形成される。顔料としては湿式重質炭酸カルシウム、クレー、軽質炭酸カルシウム、二酸化チタン、プラスチックピグメント等の公知公用の顔料が組み合わせて適宜使用されるが、主として湿式重質炭酸カルシウムを使用することが好ましい。固形分64以上でも流動性が優れストリークの発生が抑制されるように、湿式重質炭酸カルシウムを少なくとも顔料中60質量以上用いることができ、好ましくは、65~95質量用いると良い。接着剤としてはスチレンブタジエン共重合体ラテックスSBRラテックス、メチルメタクリレートブタジエン共重合体などの共役ジエン系重合体ラテックス、ポリビニルアルコール、酸化澱粉、カルボキシメチルセルロース、ヒドロキシエチルセルロース等のセルロース誘導体が上げられ、単独、又は二種以上混合して使用される。接着剤の使用量は、例えば、顔料100質量部に対して5~30質量部とすることができる。その他、必要に応じて、塗料中には分散剤、苛性ソーダ、アンモニア水などのpH調整剤、消泡剤、着色染顔料、耐水化剤、流動改質剤等を適宜使用する事もできる。白板紙への顔料塗工層の形成は一般に下塗り層、上塗り層の二層が形成される。通常下塗り層では乾燥質量で5g/m2~15g/m2、上塗り層で5g/m2~13g/m2の範囲で塗被される。また、片面塗被白板紙の場合には、塗工層を二層形成した反対面にも印刷適性付与の目的、及び製品のカール防止の目的により乾燥質量で5g/m2~15g/m2の塗工層が一層設けられるのが一般的である。下塗り層及び上塗り層を形成する塗工装置としては限定されるものではないが、例えば、エアーナイフコーター、ブレードコーター、ロッドコーター、カーテンコーター及びゲートロールコーター、サイザーなどのロールコーターなどが適宜組み合わせて使用することができる。下塗り形成装置としてはロッドコーター、下塗り塗被層を設けた紙への上塗り形成装置としてはロッドコーター、ブレードコーターを使用することが好ましい。以下に実施例を挙げて本発明をより具体的に説明するが、もちろん本発明はこれらに限定されるものではない。なお、以下の実施例及び比較例において、部およびとあるのはそれぞれ固形分質量部、固形分質量を示す。白板紙の評価方法は次の方法による。白色度の測定:JISP-81482001に準拠白色ムラ:視感により評価○:白色ムラを感じにくい○△:白色ムラを僅かに感じるが市場性はあり△:白色ムラを僅かに感じ、用途によっては市場性なし×:白色ムラがひどく、市場性なし印刷時の紙粉脱落評価:明製作所製RI印刷試験機を用い、東洋インキ株式会社製SMX-25タックインキを0.4cc用いて60rpmにて印刷目視による評価○:紙粉が発生しない○△:紙粉が僅かに発生するが市場性はあり△:紙粉が僅かに発生し、用途によっては市場性なし×:紙粉が発生し、市場性なしそれぞれの実施例、比較例の評価結果は表1に示す。白層に広葉樹パルプL-BKP90と針葉樹パルプN-BKP10からなるCSF350ccに調整されたパルプと、白層のパルプ量に対して軽質炭酸カルシウムTP121-6S奥多摩工業株式会社製BET比表面積7.0m2/gを4混合したものを用い、白下層には脱墨漂白古紙を未叩解で用い、中層には脱墨した雑誌古紙パルプを用いて短網組み合わせ型抄紙機によって全米坪400g/m2の白板紙を抄紙した。表側白層の米坪は35g/m2、白色度は78、白下層の米坪は70g/m2、白色度は66、中層の米坪は100g/m2、白色度は55で2層、裏側の白下層の米坪は70g/m2、白色度は66、裏側の白層の米坪は25g/m2、白色度は78であった。白層には紙力増強剤としてポリアクリルアマイド荒川化学工業株式会社製ポリストロン619を白層のパルプ量に対して0.2、凝集助剤として硫酸バンドを白層のパルプ量に対して0.2、サイズ剤として中性ロジン星光PMC株式会社製CC-1401を白層のパルプ量に対して0.3、歩留り向上剤栗田工業株式会社製HH220を白層のパルプ量に対して300ppm添加した。この白板紙に、下塗りの顔料としてカオリンケイミン社製ハイドラスパース全顔料中20部、全顔料中湿式重質炭酸カルシウム株式会社イメリスミネラメズジャパン製カービタル6080部、接着剤として顔料に対して15部及び顔料に対してリン酸エステル化澱粉3部からなる塗料をロッドコーターにて固形分10g/m2となるように塗布、乾燥した。次いで上塗りの顔料としてカオリンカダム社製アマゾンSB全顔料中30部、湿式重質炭酸カルシウム株式会社イメリスミネラメズジャパン製カービタル90全顔料中60部、酸化チタンデュポン社製RPS-Vantage全顔料中10部を含有し、接着剤として顔料に対して15部のSBRラテックスからなる塗料をロッドコーターにて固形分10g/m2となるように塗布、乾燥した。反対面側は、上記上塗り塗料をロッドコーターにて固形分10g/m2となるように塗布、乾燥した。白層への軽質炭酸カルシウムの添加率を9とした以外は実施例1と同様にして得た。白層へ内添する軽質炭酸カルシウムを試作品ABET比表面積9.5m2/gとした以外は実施例1と同様にして得た。白層へ内添する軽質炭酸カルシウム試作品BBET比表面積6m2/gとし、添加率を9にした以外は実施例1と同様にして得た。白層へタルクを白層のパルプ量に対して10添加し、酸性ロジンサイズ剤星光PMC株式会社AL1212を対パルプ0.3添加し、硫酸バンドを対パルプ1添加した以外は実施例1と同様にして得た。白層へ内添する軽質炭酸カルシウムTP121-6SBET比表面積7m2/gを10.5とした以外は実施例1と同様にして得た。白層へ内添する軽質炭酸カルシウムTP121-6SBET比表面積7m2/gを2とした以外は実施例1と同様にして得た。白層へ軽質炭酸カルシウム試作品CBET比表面積5m2/gを9添加した以外は実施例1と同様にして得た。白層へ軽質炭酸カルシウム試作品DBET比表面積11m2/gを9添加した以外は実施例1と同様にして得た。